(57)【要約】【課題】  小型化の要求を満たすことができるとともに、量産性と信頼性を向上させることが可能な機能パターン層を備えた回路構成体とその製造法、その回路構成体を備えた機能カードを提供することである。【解決手段】  アンテナ回路構成体は、樹脂フィルム基材２０と、樹脂フィルム基材２０の上に形成され、かつ、グラビア印刷で形成されたレジストインキ層のパターンに従って所定の機能を有するように一部分がエッチングされた金属箔を含むアンテナ回路パターン層１００とを備えた回路構成体であって、ＩＣチップを搭載する箇所において、アンテナ回路パターン層１００が２００μｍ以下の間隔で離れたパターン層スリット端縁部１０６と１０７を有し、パターン層スリット端縁部１０６と１０７の間隔の最大値と最小値の差が４０μｍ以下である。【選択図】        図３
2006004306.tif 000002
【特許請求の範囲】
【請求項１】
樹脂を含む基材と、
この基材の上に形成され、かつ、グラビア印刷で形成されたレジストインキ層のパターンに従って所定の機能を有するように一部分がエッチングされた金属箔を含む機能パターン層とを備えた回路構成体であって、
ＩＣチップを搭載する箇所において、前記機能パターン層は２００μｍ以下の間隔で離れた第１と第２のパターン層部分を有し、前記第１と第２のパターン層部分の当該間隔の最大値と最小値の差は４０μｍ以下である、回路構成体。
【請求項２】
前記機能パターン層は、アンテナ回路パターン層を含む、請求項１に記載の回路構成体。
【請求項３】
前記機能パターン層は、金属箔の上に形成されたレジストインキ層を含む、請求項１または請求項２に記載の回路構成体。
【請求項４】
請求項１から請求項３までのいずれか１項に記載の回路構成体を備えた、機能カード。
【請求項５】
前記第１と第２のパターン層部分の間隔を跨ぐように前記機能パターン層の上に搭載されたＩＣチップをさらに備える、請求項４に記載の機能カード。
【請求項６】
当該機能カードは、ＩＣタグである、請求項５に記載の機能カード。
【請求項７】
パターンを有するレジストインキ層を金属箔の上にグラビア印刷する工程と、
グラビア印刷されない前記金属箔の表面の上に樹脂を含む基材を固着する工程と、
前記レジストインキ層をマスクとして用いて前記金属箔の少なくとも一部をエッチングすることによって、前記金属箔を含み、かつ、２００μｍ以下の間隔で離れた第１と第２のパターン層部分を有する機能パターン層を形成する工程とを備え、
前記グラビア印刷の工程では、前記パターンの周縁部を印刷するグラビアロールの部分に、前記パターンの他の部分を印刷するセルのピッチ寸法よりも小さいピッチ寸法のセルを連ねて版孔を形成すること、または、２００μｍよりも小さい幅の凹部パターンを連ねて版孔を形成することの少なくともいずれかを行ったグラビアロールを用いてグラビア印刷する、回路構成体の製造方法。
【請求項８】
前記機能パターン層を形成した後、前記レジストインキ層を除去する工程をさらに備える、請求項７に記載の回路構成体の製造方法。
【発明の詳細な説明】
【技術分野】
【０００１】
この発明は、回路構成体およびそれを備えた機能カード、回路構成体の製造方法に関し、特定的には、機能パターン層がグラビア印刷で形成されたパターンに従ったエッチングによって形成された回路構成体およびそれを備えたＩＣタグ、ＩＣカード等の機能カード、回路構成体の製造方法に関するものである。
【背景技術】
【０００２】
近年、ＩＣタグ、ＩＣカード等の機能カードは、目覚しい発展を遂げ、盗難防止用タグ、出入者チェック用タグ、テレフォンカード、クレジットカード、プリペイドカード、キャッシュカード、ＩＤカード、カードキー、各種会員カード、図書券、診察券、定期券等に使用され始めている。これらの機能カード用アンテナ回路構成体は、ポリプロピレン（ＰＰ）フィルム、ポリエチレンテレフタレート（ＰＥＴ）フィルム等の樹脂フィルムからなる基材と、基材の表面上に形成された金属箔からなるアンテナ回路パターン層とから構成される。アンテナ回路パターン層は、基材の片面または両面に接着剤を介在して金属箔をドライラミネート法等によって接着した後、その金属箔にエッチング処理を施すことにより、基材の表面上に形成される。
【０００３】
上記のような構成の従来のアンテナ回路構成体とそれを備えた機能カード、アンテナ回路構成体の製造方法は、特開２００４−１４０５８７号公報（特許文献１）に記載されている。
【０００４】
ところで、従来の非接触型のＩＣタグやＩＣカードでは、短波長の周波数が１３．５６ＭＨｚの電波を利用して情報の送受信が行われることが多い。このようなＩＣタグやＩＣカードに内蔵される回路構成体として、樹脂フィルム上にアンテナ回路パターン層としてループ状の金属製アンテナコイル部を形成し、ＩＣ等の必要な半導体装置（デバイス）を搭載したものが使用されてきた。このような構成では、金属製のアンテナコイル部自体がある程度の大きさ（たとえば名刺サイズ）を有しており、ＩＣタグやＩＣカードをさらに小型化するには限界があった。このため、機能カードの用途が制約されるという問題があった。
【０００５】
近年では、ＩＣタグやＩＣカードをさらに小型化するために、さらに短波長の周波数が２．４５ＧＨｚのマイクロ波を利用し、従来のループ状のアンテナ回路パターン層に代わって非ループ状（たとえば矩形状のダイポールアンテナ）のアンテナ回路パターン層を採用することが検討されている。このような小型化に伴い、回路の寸法精度も厳しくなってきており、回路パターン層における導体層間の距離が２００μｍ以下という精密な回路構成体が要求されている。
【０００６】
特開２００４−１４０５８７号公報（特許文献１）に記載されているように従来の製造方法では、金属箔の表面上にグラビア印刷で形成されたレジストインキ層のアンテナ回路パターンをマスクとして用いて金属箔の少なくとも一部をエッチングすることにより、金属製のアンテナ回路パターン層を形成する。
【特許文献１】特開２００４−１４０５８７号公報
【発明の開示】
【発明が解決しようとする課題】
【０００７】
しかしながら、従来の製造方法では、上記のような精密な回路パターン層を備えた回路構成体を低コストで安定して量産することができなかった。
【０００８】
また、従来の製造方法で上記のような精密な回路パターン層を備えた回路構成体を製造すると、導体層間でショート（短絡）が生じ、または機能カードが誤作動し、要求品質を充分に満たす回路構成体を製造することができず、製品歩留まりが非常に低下するという問題があった。
【０００９】
そこで、この発明の一つの目的は、小型化の要求を満たすことができるとともに、量産性と信頼性を向上させることが可能な機能パターン層を備えた回路構成体とその製造法を提供することである。
【００１０】
また、この発明のもう一つの目的は、小型化の要求を満たすことができるとともに、量産性と信頼性を向上させることが可能な回路構成体を備えた機能カードを提供することである。
【課題を解決するための手段】
【００１１】
この発明に従った回路構成体は、樹脂を含む基材と、この基材の上に形成され、かつ、グラビア印刷で形成されたレジストインキ層のパターンに従って所定の機能を有するように一部分がエッチングされた金属箔を含む機能パターン層とを備えた回路構成体であって、ＩＣチップを搭載する箇所において、機能パターン層が２００μｍ以下の間隔で離れた第１と第２のパターン層部分を有し、第１と第２のパターン層部分の当該間隔の最大値と最小値の差が４０μｍ以下である。
【００１２】
この発明の回路構成体では、機能パターン層のＩＣチップを搭載する箇所のうち、第１と第２のパターン層部分の間が２００μｍ以下の微小な間隔で離れていても、第１と第２のパターン層部分の当該間隔の最大値と最小値の差が４０μｍ以下に制御されているので、パターン層部分間で短絡が生じるのを防止することができる。これにより、回路構成体の信頼性を向上させることができる。
【００１３】
この発明の回路構成体において、機能パターン層がアンテナ回路パターン層を含むのが好ましい。この場合、回路構成体の小型化に伴って機能パターン層を非ループ状のダイポールアンテナに適用することができる。
【００１４】
また、この発明の回路構成体において、機能パターン層が金属箔の上に形成されたレジストインキ層を含んでいてもよい。この場合、金属箔のエッチングの際にマスクとして用いられるレジストインキ層を回路構成体の目的や用途に応じて除去しないで残存させることができる。
【００１５】
この発明に従った機能カードは、上述のいずれかの構成を有する回路構成体を備える。好ましくは、機能カードは、第１と第２のパターン層部分の間隔を跨ぐように機能パターン層の上に搭載されたＩＣチップをさらに備える。また、好ましくは、機能カードはＩＣタグである。
【００１６】
この発明に従った回路構成体の製造方法は、パターンを有するレジストインキ層を金属箔の上にグラビア印刷する工程と、グラビア印刷されない金属箔の表面の上に樹脂を含む基材を固着する工程と、レジストインキ層をマスクとして用いて金属箔の少なくとも一部をエッチングすることによって、金属箔を含み、かつ、２００μｍ以下の間隔で離れた第１と第２のパターン層部分を有する機能パターン層を形成する工程とを備える。グラビア印刷の工程では、パターンの周縁部を印刷するグラビアロールの部分に、パターンの他の部分を印刷するセルのピッチ寸法よりも小さいピッチ寸法のセルを連ねて版孔（グラビアセルともいう）を形成すること、または、２００μｍよりも小さい幅の凹部パターンを連ねて版孔を形成することの少なくともいずれかを行ったグラビアロールを用いてグラビア印刷する。
【００１７】
この発明の回路構成体の製造方法では、グラビア印刷の工程において、パターンの周縁部を印刷するグラビアロールの部分に上記の所定のセルまたはパターンを連ねて版孔を形成することにより、製版の段階で精密なパターンを得るための処理を行うことができるので、２００μｍ以下の間隔で離れた第１と第２のパターン層部分間で短絡が生じるのを防止することができる。これにより、回路構成体の量産性と信頼性を向上させることができる。
【００１８】
この発明の回路構成体の製造方法は、機能パターン層を形成した後、レジストインキ層を除去する工程をさらに備えてもよい。この場合、金属箔のエッチングの際にマスクとして用いたレジストインキ層を回路構成体の目的や用途に応じて除去することができる。
【発明の効果】
【００１９】
以上のように、この発明によれば、小型化の要求を満たすことができるとともに、量産性と信頼性を向上させることが可能な機能パターン層を備えた回路構成体とその製造方法、回路構成体を備えた機能カードを提供することができる。
【発明を実施するための最良の形態】
【００２０】
図１はこの発明の一つの実施の形態に従った機能カード用アンテナ回路構成体、たとえばＩＣタグ用ダイポール形のアンテナ回路構成体の要部を示す平面図、図２は図１においてＩＩで示す箇所を拡大して示す部分拡大平面図、図３は図１のＩＩＩ−ＩＩＩ線に沿った方向から見た機能カード用アンテナ回路構成体の部分断面図である。図９は図２におけるＩＣチップを搭載する箇所（２点鎖線で示す。）のスリット端縁部をさらに拡大して示す部分拡大平面図である。
【００２１】
図１〜図３に示すように、アンテナ回路構成体は、樹脂フィルム基材２０と、樹脂フィルム基材２０の表面上に形成された接着剤層３０と、接着剤層３０の表面上に所定のパターンに従って形成された金属箔からなるアンテナ回路パターン層１００とから構成されている。アンテナ回路パターン層１００は、パターン層外周縁部１０１、１０２、１０３、１０４および１０５によって外周縁が形成され、パターン層スリット端縁部１０６および１０７とパターン層スリット内周縁部１０８および１０９とから形成される略Ｌ字形のスリット部を有することにより、ダイポールアンテナを構成している。アンテナ回路パターン層１００のパターン層スリット端縁部１０６と１０７との間の間隔Ｇと、パターン層スリット内周縁部１０８と１０９との間の間隔は２００μｍ以下である。また、図９に示すように間隔Ｇの最大値Ｇｍａｘと最小値Ｇｍｉｎの差は４０μｍ以下に制御されている。図２に示すように、パターン層スリット端縁部１０６と１０７の間隔Ｇを跨ぐようにＩＣチップ５０が搭載される。
【００２２】
このようにアンテナ回路構成体では、アンテナ回路パターン層１００のうち、パターン層スリット端縁部１０６と１０７の間、パターン層スリット内周縁部１０８と１０９との間が２００μｍ以下の微小な間隔で離れていても、パターン層間で短絡が生じるのを防止することができる。また、ＩＣチップを搭載する箇所の当該間隔の最大値と最小値の差が４０μｍ以下に制御されているので、これにより、アンテナ回路構成体の信頼性を向上させることができる。
【００２３】
なお、アンテナ回路パターン層１００は、グラビア印刷工程において形成されるレジストインキ層をマスクとして金属箔をエッチングすることにより形成されるが、この製造工程については後述する。
【００２４】
また、図１〜図３に示される本発明の一つの実施の形態では、アンテナ回路パターン層１００の上では、金属箔のエッチングの際にマスクとして用いられたレジストインキ層は除去されているが、ＩＣカード、ＩＣタグ等の機能カードの製品の目的や用途によっては、レジストインキ層を除去しないで残存させてもよい。
【００２５】
図４はこの発明のもう一つの実施の形態に従った機能カード用アンテナ回路構成体、たとえばＩＣタグ用ダイポール形の機能カード用アンテナ回路構成体を示す平面図、図５は図４においてＶで示す箇所を拡大して示す部分拡大平面図である。なお、図３は図４のＩＩＩ−ＩＩＩ線に沿った方向から見た機能カード用アンテナ回路構成体の部分断面図である。
【００２６】
図３〜図５に示すように、アンテナ回路構成体は、樹脂フィルム基材２０と、樹脂フィルム基材２０の表面上に形成された接着剤層３０と、接着剤層３０の表面上に所定のパターンに従って形成された金属箔からなるアンテナ回路パターン層２００とから構成されている。アンテナ回路パターン層２００は、分離して形成された二つの島状のパターン層から構成され、パターン層外周縁部２０１〜２１２および２１５〜２１８によって外周縁が形成され、パターン層間隙端縁部２１３および２１４から形成される間隙部を有することにより、ダイポールアンテナを構成している。アンテナ回路パターン層２００のパターン層間隙端縁部２１３と２１４の間のＩＣチップを搭載する箇所の間隔Ｇは２００μｍ以下である。また、間隔Ｇの最大値と最小値の差は４０μｍ以下に制御されている。図５に示すように、パターン層間隙端縁部２１３と２１４の間の間隔Ｇを跨ぐようにＩＣチップ５０が搭載されている。
【００２７】
このようにアンテナ回路構成体では、アンテナ回路パターン層２００のうち、パターン層間隙端縁部２１３と２１４の間が２００μｍ以下の微小な間隔で離れていても、パターン層間で短絡が生じるのを防止することができる。また、ＩＣチップを搭載する箇所の当該間隔の最大値と最小値の差が４０μｍ以下に制御されているので、これにより、アンテナ回路構成体の信頼性を向上させることができる。
【００２８】
上述した実施の形態においてアンテナ回路パターン層１００または２００を構成する金属箔は、アルミニウム箔、銅箔等が用いられる。金属箔の中でも経済性、汎用性、信頼性の観点からアルミニウム箔をアンテナ回路パターン層１００または２００の構成材料に用いるのが最も好ましい。ここで、アルミニウム箔とは、純アルミニウム箔に限定されるものではなく、アルミニウム合金箔も含む。
【００２９】
金属箔は、厚みが７μｍ以上６０μｍ以下であるのが好ましく、より好ましくは厚みが１５μｍ以上５０μｍ以下であるのが好ましい。
【００３０】
上述した実施の形態において樹脂フィルム基材２０を構成する樹脂は、ポリエチレン（ＰＥ）、ポリプロピレン（ＰＰ）、ポリエチレンテレフタレート（ＰＥＴ）、ポリエチレンナフタレート（ＰＥＮ）等が用いられ、厚みが５μｍ以上８０μｍ以下であるのが好ましい。樹脂フィルム基材を構成する樹脂の種類と厚みは、通常、最終的に製造される機能カードの目的や用途によって選択される。ＩＣタグまたはＩＣカードの用途では、加工とコストの観点から樹脂の種類としてＰＥＴまたはＰＥＮ等が選択され、２５〜５０μｍ程度の厚みで使用される。
【００３１】
上述した実施の形態においては、アンテナ回路パターン層１００または２００を構成する金属箔を樹脂フィルム基材２０に積層固着するために接着剤層３０を介在させている。この場合、接着剤を用いてドライラミネート法によって金属箔を樹脂フィルム基材に固着する。
【００３２】
次に、この発明の一つの実施の形態に従った機能カード用アンテナ回路構成体の製造方法について説明する。図６〜図８はこの発明の一つの実施の形態に従った機能カード用アンテナ回路構成体の製造工程を示し、図１のＩＩＩ−ＩＩＩ線に沿った方向から見た部分断面図である。
【００３３】
図６に示すように、グラビア印刷されない金属箔１０の一方の表面の上に接着剤層３０を形成し、この接着剤層３０を介在させて樹脂フィルム基材２０を固着する。たとえば、金属箔１０として幅が５００〜１０００ｍｍの帯状のアルミニウム箔、樹脂フィルム基材２０としてＰＥＴフィルム、接着剤層３０としてドライラミネート用接着剤を用いる。このようにして、金属箔１０と樹脂フィルム基材２０との積層体を準備する。
【００３４】
図７に示すように、所定のアンテナ回路パターンに従ってレジストインキ層４０を金属箔１０の表面上にグラビア印刷する。
【００３５】
上記の工程において、図７に示すように所定のアンテナ回路パターンに従ってレジストインキ層４０を金属箔１０の表面上にグラビア印刷した後、図６に示すようにグラビア印刷されない金属箔１０の一方の表面の上に接着剤層３０を形成し、この接着剤層３０を介在させて樹脂フィルム基材２０を固着してもよい。
【００３６】
ところで、アルミニウム箔などの金属箔にエッチングするためのマスクとして用いられるレジストインキをグラビア印刷する場合、線数が１ｃｍ当たり８０線程度の密度でセルが形成されたグラビアロールを用いることが多い。この場合、セルの一辺の幅は１２５μｍ程度である。従って、このようなグラビアロールを用いることによって、パターン周縁部において線幅または線間隔の変動が１００μｍ程度の滑らかな細密な印刷をすることは困難である。
【００３７】
この問題を解決するために、セルを細かくして、たとえば線数が１ｃｍ当たり２００線程度の密度で細かいセルが形成されたグラビアロールを用いて製版すれば、セルの一辺の幅が５０μｍ程度になり、見かけ上、周縁部の凸凹は少なくなり、周縁部が滑らかになる。しかし、セルの深さが浅くなるので、レジストインキの転写付着量が少なくなり、たとえば、エッチングのマスクとして用いられるレジストインキの印刷には適さない。
【００３８】
グラビア版の製版方法として、一般的には版胴としてのグラビアロールの表面にフォトレジストを塗布してマスキングし、レーザーで露光して硬化させる。その後、エッチングしてセルを形成する。版孔の耐磨耗性を向上させるためにグラビアロールの表面にクロムメッキ処理を施す方法がある。複数の異なる形状のセルを組み合わせて版孔を形成することも可能である。
【００３９】
そこで、この発明の実施の形態では、この組み合わせ法を利用してパターン周縁部を滑らかにする。すなわち、パターンの周縁部を印刷するグラビアロールの部分に、パターンの他の部分を印刷するセルのピッチ寸法よりも小さいピッチ寸法のセルを連ねて版孔を形成すること、または、２００μｍよりも小さい幅の凹部パターンを連ねて版孔を形成することの少なくともいずれかを行ったグラビアロールを用いてグラビア印刷する。
【００４０】
具体的には、図１に示されるアンテナ回路パターンにおいて、パターン層外周縁部１０１、１０２、１０３、１０４および１０５、パターン層スリット端縁部１０６および１０７、ならびに、パターン層スリット内周縁部１０８および１０９からなるパターン周縁部を印刷するグラビアロールの部分に、パターンの他の部分、たとえば、アンテナ回路パターン層１００の中央部を印刷するセルのピッチ寸法よりも小さいピッチ寸法のセルを連ねて版孔を形成すること、または、２００μｍよりも小さい幅の凹部パターンを連ねて版孔を形成することの少なくともいずれかを行ったグラビアロールを用いてグラビア印刷する。
【００４１】
一方、グラビア印刷では、レジストインキがドクターで摺り切りされながら転写されていくので、転写されたレジストインキのパターン形状は印刷対象物としての基材（本発明の実施の形態では金属箔、または樹脂フィルム基材と金属箔の積層体）の進行方向によって形状や寸法に差が生じる場合が多い。印刷方向に平行に配置されたパターン周縁部は凹凸が少なく滑らかに印刷されるが、印刷方向に直交するように配置されたパターン周縁部は大きな凹凸が生じるように印刷される。
【００４２】
上記の現象を考慮して、図１に示されるアンテナ回路パターンにおいて、印刷方向Ｐに直交するパターン周縁部としてパターン層外周縁部１０２および１０３、パターン層スリット内周縁部１０８および１０９を印刷するグラビアロールの部分に、パターンの他の部分、たとえば、アンテナ回路パターン層１００の中央部を印刷するセルのピッチ寸法よりも小さいピッチ寸法のセル、たとえば、線数が１ｃｍ当たり８０線程度の密度で形成されたセルよりも小さいセルとして、線数が１ｃｍ当たり２００線程度の密度で形成された細かいセルを連ねて版孔を形成すること、または、２００μｍよりも小さい幅の凹部パターンを連ねて版孔を形成することの少なくともいずれかの処理（以下、「周縁処理」という）を行えば、凹凸が少なく、高い精度で周縁部を形成するのにより効果的である。また、ＩＣチップ５０が搭載される間隔Ｇを規定するパターン層スリット端縁部１０６と１０７を印刷するグラビアロールの部分にも、上記の処理を行えば、凹凸が少なく、高い精度で周縁部を形成するのにより効果的である。
【００４３】
このようにしてグラビア印刷によって形成されたレジストインキ層４０をマスクとして用いて金属箔１０をエッチングすることにより、図８に示すようにアンテナ回路パターン層１００を形成する。パターン層スリット端縁部１０６と１０７の間隔は２００μｍ以下で、ＩＣチップを搭載する箇所の当該間隔の最大値と最小値の差が４０μｍ以下に制御されたアンテナ回路パターン層１００が形成される。
【００４４】
その後、図３に示すように、レジストインキ層４０を除去する。この場合、機能カードの目的や用途に応じてレジストインキ層４０を残存させてもよい。
【００４５】
なお、図４〜図５に示されるアンテナ回路パターン層２００も上記と同様にして形成されるが、この場合、印刷方向は図４にて矢印Ｐで示される方向にすればよい。
【実施例】
【００４６】
以下、グラビアロールに周縁処理を施してグラビア印刷したレジストインキ層をマスクとして用いてエッチングすることにより、以下の実施例１〜３に従ってアンテナ回路構成体を作製した。また、グラビアロールに周縁処理を施さないでグラビア印刷したレジストインキ層をマスクとして用いてエッチングすることにより、以下の比較例１に従ってアンテナ回路構成体を作製した。
【００４７】
（グラビアロールの周縁処理）
図１に示される矩形短冊型のダイポール形アンテナ回路パターンをグラビア印刷するためにグラビアロールに周縁処理を施した。図１に示されるアンテナ回路パターンにおけるスリット部の寸法として、パターン層スリット端縁部１０６と１０７の間隔、パターン層スリット内周縁部１０８と１０９の間隔をそれぞれ０．１０ｍｍに設定（ＩＣチップを搭載する箇所の当該間隔も０．１０ｍｍに設定）して設計した。
【００４８】
版孔の設計としては、図１に示されるアンテナ回路パターンの形状（外形寸法：１．５０ｍｍ×５０．００ｍｍ、上記の間隔：０．１０ｍｍ）の版孔を形成するために、線数が１ｃｍ当たり８０線程度の密度で形成されたセルを用いた。比較例１においてグラビアロールに周縁処理を施さないでグラビア印刷する場合は、上記のセルだけで形成されたグラビアロールを用いて版孔を形成した。
【００４９】
そして、図１に示されるアンテナ回路パターンにおいて、印刷方向Ｐに直交するパターン周縁部としてパターン層外周縁部１０１，１０２および１０３、パターン層スリット内周縁部１０８および１０９を印刷するグラビアロールの部分に、パターンの他の部分、たとえば、アンテナ回路パターン層１００の中央部を印刷するセルのピッチ寸法よりも小さいピッチ寸法のセル、すなわち、線数が１ｃｍ当たり８０線程度の密度で形成されたセルよりも小さいセルとして、線数が１ｃｍ当たり２００線程度の密度で形成された細かいセルを連ねて、または、２００μｍよりも小さい幅２５μｍの凹部パターンを連ねて、版孔を形成した。さらに、ＩＣチップ５０が搭載される間隔Ｇを規定するパターン層スリット端縁部１０６と１０７を印刷するグラビアロールの部分にも、上記の処理を行って版孔を形成した。実施例１〜３では、上記のように形成された版孔を有するグラビアロールを用いた。
【００５０】
（実施例１）
図６に示すように、金属箔１０として厚みが２０μｍのアルミニウム箔（材質ＪＩＳ  １Ｎ３０−Ｈ材）を、樹脂フィルム基材２０として厚みが３８μｍのＰＥＴフィルムの片面に接着剤層３０としてポリウレタン系ドライラミネート接着剤を用いて貼り合せた。この積層体のアルミニウム箔の表面に塩化ビニル‐酢酸ビニル系レジストインキを用いて、図１に示すアンテナ回路パターン（１パターン当たりの大きさ：縦１．５ｍｍ×横５０ｍｍ）に従ってレジストインキ（乾燥後の塗布重量２ｇ／ｍ2）を印刷することにより、図７に示すようにレジストインキ層４０を金属箔１０の上に形成した。ただし、このとき、上記の周縁処理を施したグラビアロールを用いた。なお、印刷時には、図１の矢印Ｐで示す方向とグラビアロールの回転方向を一致させた。レジストインキ層を乾燥させた後、レジストインキが印刷されていない部分のアルミニウム箔を塩化第２鉄溶液でエッチング除去することにより、図８に示すようにアンテナ回路構成体を作製した。これにより、多数個のアンテナ回路パターン層１００が形成された。
【００５１】
得られたアンテナ回路構成体において図１に示すパターン層スリット端縁部１０６と１０７の間隔と、パターン層スリット内周縁部１０８と１０９の間隔を測定した。具体的には任意の３０個のアンテナ回路パターン層１００について各アンテナ回路パターン層１００に対して上記の間隔１箇所を顕微鏡で測定した。これらの間隔の測定結果を表１に「間隔の平均値」、「間隔の最大値」、「間隔の最小値」として示す。また、パターン層スリット端縁部１０６と１０７、または、パターン層スリット内周縁部１０８と１０９のいずれかの箇所で接触している場合、短絡しているとみなし、「短絡数」として数えた。
【００５２】
また、図１に示すパターン層スリット端縁部１０６と１０７のＩＣチップを搭載する箇所の間隔Ｇに関して、図９に示すように最大値Ｇｍａｘと最小値Ｇｍｉｎを測定し、３０個のアンテナ回路パターン層１００のそれぞれについて、その差を算出した。その差の最大値を表１に「間隔Ｇの凹凸」として示す。
【００５３】
（実施例２）
図６に示すように、金属箔１０として厚みが1０μｍのアルミニウム箔（材質ＪＩＳ  １Ｎ３０−Ｏ材）を、樹脂フィルム基材２０として厚みが２５μｍのＰＥＴフィルムの片面に接着剤層３０としてポリウレタン系ドライラミネート系接着剤を用いて貼り合せた。この積層体のアルミニウム箔の表面にロジン−マレイン酸樹脂のレジストインキを用いて図７に示すようにレジストインキ層４０を金属箔１０の上に形成した。印刷およびエッチングは実施例１と同じ条件で行なった。実施例１と同様にして測定した結果を表１に示す。
【００５４】
（実施例３）
金属箔として厚みが１８μｍの圧延銅箔（銅の純度：９９．５質量％）を用いた以外は、実施例１と同じ条件でアンテナ回路構成体を作製した。実施例１と同様にして測定した結果を表１に示す。
【００５５】
（比較例１）
実施例１と同じ条件でアンテナ回路構成体を作製した。ただし、グラビア印刷工程においては上記の周縁処理を施さないグラビアロールを用いた。実施例１と同様にして測定した結果を表１に示す。
【００５６】
【表１】
2006004306.tif 000003
表１に示される結果から、比較例１では短絡が観察されるのに対し、本発明に従って作製された実施例１〜３のアンテナ回路構成体では短絡が観察されず、また、各アンテナ回路パターン層においてパターン層部分の間隔が２００μｍ以下の範囲内で大きくばらつくことなく、特にＩＣチップを搭載する箇所のその間隔Ｇの最大値と最小値の差も４０μｍ以下に制御されていることがわかる。
【００５７】
以上に開示された実施の形態や実施例はすべての点で例示であって制限的なものではないと考慮されるべきである。本発明の範囲は、以上の実施の形態や実施例ではなく、特許請求の範囲によって示され、特許請求の範囲と均等の意味および範囲内でのすべての修正や変形を含むものである。
【図面の簡単な説明】
【００５８】
【図１】この発明の一つの実施の形態に従った機能カード用アンテナ回路構成体の要部を示す平面図である。
【図２】図１においてＩＩで示す箇所を拡大して示す部分拡大平面図である。
【図３】図１または図４のＩＩＩ−ＩＩＩ線に沿った方向から見た機能カード用アンテナ回路構成体の部分断面図である。
【図４】この発明のもう一つの実施の形態に従った機能カード用アンテナ回路構成体を示す平面図である。
【図５】図４においてＶで示す箇所を拡大して示す部分拡大平面図である。
【図６】この発明の一つの実施の形態に従った機能カード用アンテナ回路構成体の第１の製造工程を示し、図１のＩＩＩ−ＩＩＩ線に沿った方向から見た部分断面図である。
【図７】この発明の一つの実施の形態に従った機能カード用アンテナ回路構成体の第２の製造工程を示し、図１のＩＩＩ−ＩＩＩ線に沿った方向から見た部分断面図である。
【図８】この発明の一つの実施の形態に従った機能カード用アンテナ回路構成体の第３の製造工程を示し、図１のＩＩＩ−ＩＩＩ線に沿った方向から見た部分断面図である。
【図９】図２におけるスリット端縁部をさらに拡大して示す部分拡大平面図である。
【符号の説明】
【００５９】
１０：金属箔、２０：樹脂フィルム基材、３０：接着剤層、４０：レジストインキ層、１００，２００：アンテナ回路パターン層、１０１〜１０５：パターン層外周縁部、１０６，１０７：パターン層スリット端縁部、１０８，１０９：パターン層スリット内周縁部、２０１〜２１２，２１５〜２１８：パターン層外周縁部、２１３，２１４：パターン層間隙端縁部、Ｇ：間隔。
【図１】
2006004306.tif 000004
【図２】
2006004306.tif 000005
【図３】
2006004306.tif 000006
【図４】
2006004306.tif 000007
【図５】
2006004306.tif 000008
【図６】
2006004306.tif 000009
【図７】
2006004306.tif 000010
【図８】
2006004306.tif 000011
【図９】
2006004306.tif 000012